(57)【要約】【課題】  高い界面活性能を有し、乳化重合時の乳化剤として用いた場合、少量の添加量で済み、他の乳化剤と比較して使用した界面活性剤が不必要に残留したり、得られるフィルムや被膜の耐水性や耐油性あるいはその他の特性に悪影響を及ぼすことがなく、また、地球環境上でも問題のない重合性界面活性剤を提供すること。【解決手段】  下記一般式（１）【化１】
2006249059.tif 000024
（式中、Ｒは低級アルキル基を示し、ｓは炭素原子数１ないし８のアルキレン基又はフェニル基を、Ｘはｐ−ビニル安息香酸アニオンを示す）で表させる重合性２鎖２親水基含有陽イオン界面活性剤、又は下記一般式（２）【化２】
2006249059.tif 000025
（式中、Ｒは低級アルキル基を、Ｒ’は水素原子またはメチル基を示し、ｓは炭素原子数２ないし８のアルキレン基又はフェニレン基を示し、ｎは８から２０までの整数を意味し、Ｘはｐ−ビニル安息香酸アニオンを示す）で表わされる重合性２鎖２親水基含有陽イオン界面活性剤及びその製造方法。【選択図】  なし【特許請求の範囲】
【請求項１】
下記一般式（１）
【化１】
2006249059.tif 000016
（式中、Ｒは低級アルキル基を示し、ｓは炭素原子数２ないし８のアルキレン基又はフェニレン基を示し、ｎは８から２０までの整数を意味し、Ｘはｐ−ビニル安息香酸アニオンを示す）で表わされる２鎖２親水基含有陽イオン界面活性剤、又は下記一般式（２）
【化２】
2006249059.tif 000017
（式中、Ｒは低級アルキル基を、Ｒ’は水素原子またはメチル基を示し、ｓは炭素原子数２ないし８のアルキレン基又はフェニレン基を示し、ｎは８から２０までの整数を意味し、Ｘはｐ−ビニル安息香酸アニオンを示す）で表わされる２鎖２親水基含有陽イオン界面活性剤。
【請求項２】
下記一般式（３）
【化３】
2006249059.tif 000018
（式中、Ｒ、ｓ及びｎは前記の意味を有し、Ｙはハロゲンイオンを意味する）で表わされる２鎖２親水基含有陽イオン界面活性剤、又は下記一般式（４）
【化４】
2006249059.tif 000019
（式中、Ｒ、Ｒ’、ｓ及びｎは前記の意味を有し、Ｙはハロゲンイオンを意味する）で表わされる２鎖２親水基含有陽イオン界面活性剤のハロゲンイオンＹを水酸基イオンで置換して得られる下記一般式（５）
【化５】
2006249059.tif 000020
（式中、Ｒ，ｓ及びｎは前記した意味する）で表わされる２鎖２親水基含有陽イオン界面活性剤、又は下記一般式（６）
【化６】
2006249059.tif 000021
（式中、Ｒ，Ｒ’，ｓ及びｎは前記した意味を有す）で表わされる２鎖２親水基含有陽イオン界面活性剤と、ｐ−ビニル安息香酸を反応させて得られることを特徴とする、一般式（１）
【化７】
2006249059.tif 000022
（式中、Ｒ，ｓ、ｎ及びＸは前記した意味を有す）で表わされる２鎖２親水基含有陽イオン界面活性剤、及び一般式（２）
【化８】
2006249059.tif 000023
（式中、Ｒ，Ｒ’，ｓ、ｎ及びＸは前記した意味を有す）で表わされる２鎖２親水基含有陽イオン界面活性剤の製造方法。
【発明の詳細な説明】
【技術分野】
【０００１】  本発明は、極性基に重合性基を有する２鎖２親水基含有陽イオン界面活性剤及びその製造方法に関する。
【背景技術】
【０００２】  塗料、印刷用インク、接着剤等の製造時には、製品の安定化や加工性の向上のためにある種の界面活性剤が不可欠である。しかし、これらの製品を塗装や印刷、接着などの用途に使用すると、使用した界面活性剤が不必要に残留したり、得られるフィルムや被膜の耐水性や耐油性あるいはその他の特性に悪影響を及ぼすことが多い。【０００３】  従来、この欠点を解決するために、重合性界面活性剤あるいは反応性界面活性剤に関する研究が行われており、特許も出願されている（特許文献１、特許文献２等）が、これらは界面活性能にすぐれず、大量の配合を余儀なくされるために問題の解決には至っていなかった。このような背景にあって、これらの問題を解決するための新しい重合性界面活性剤として、フルオロアルキル基を有する重合性界面活性剤が検討された（特許文献３）。【０００４】  しかしながら、フルオロアルキル基を有する化合物は、界面活性能にすぐれるものの、たとえ少量の使用でも、生分解性の点で地球環境保全上の問題がある。このように、高い界面活性能を持ち、少量の使用量で済む重合性界面活性剤は、いまだ開発されていないのが実情であった。【０００５】  また、通常の型の１鎖１親水基含有イオン性界面活性剤は、極性基間の反発が強いために界面物性に乏しく、そのために高濃度の配合下で用いられることが多く、環境への負荷の増大に影響している。一方、分子内に極性基を１つ、疎水基を１つ持つジェミニ型２鎖２親水基含有イオン性界面活性剤は、すぐれた界面物性を発揮し、次世代界面活性剤として種々のものが検討されている（非特許文献１）。
【特許文献１】特開昭５１−３０２８５号
【特許文献２】特開昭５６−１２７６９７号
【特許文献３】特開平１０−２４５３７０号
【非特許文献１】ジャーナル  オブ  アメリカン  ケミストリー、１９９３年、１１５巻、１００８３頁−１００９０（メンガーら、ジェミニ界面活性剤：新しい型の分子会合）
【発明の開示】
【発明が解決しようとする課題】
【０００６】  本発明は、上記現状に鑑みなされたものであり、塗装や印刷、接着などの用途に使用するとき、使用した界面活性剤が不必要に残留したり、得られるフィルムや被膜の耐水性や耐油性あるいはその他の特性に悪影響を及ぼすことがなく、また地球環境上でも問題のない高性能の２鎖２親水基含有陽イオン界面活性剤を提供することを課題とするものである。
【課題を解決するための手段】
【０００７】  本発明者らは、重合性界面活性剤として使用できる化合物に関し、鋭意研究を行った結果、極性基に重合性基を有する２鎖２親水基含有陽イオン界面活性剤は、上記要求を満足する高性能の重合性界面活性剤となるものであることを見出し、本発明を完成した。【０００８】  すなわち本発明の請求項１は、下記一般式（１）
【化９】
2006249059.tif 000002
（式中、Ｒは低級アルキル基を示し、ｓは炭素原子数２ないし８のアルキレン基又はフェニレン基を示し、ｎは８から２０までの整数を意味し、Ｘはｐ−ビニル安息香酸アニオンを示す）で表わされる２鎖２親水基含有陽イオン界面活性剤、又は下記一般式（２）
【化１０】
2006249059.tif 000003
（式中、Ｒは低級アルキル基を、Ｒ’は水素原子またはメチル基を示し、ｓは炭素原子数２ないし８のアルキレン基又はフェニレン基を示し、ｎは８から２０までの整数を意味し、Ｘはｐ−ビニル安息香酸アニオンを示す）で表わされる２鎖２親水基含有陽イオン界面活性剤である。【０００９】  本発明の請求項２は、下記一般式（３）
【化１１】
2006249059.tif 000004
（式中、Ｒ、ｓ及びｎは前記の意味を有し、Ｙはハロゲンイオンを意味する）で表わされる２鎖２親水基含有陽イオン界面活性剤、又は下記一般式（４）
【化１２】
2006249059.tif 000005
（式中、Ｒ、Ｒ’、ｓ及びｎは前記の意味を有し、Ｙはハロゲンイオンを意味する）で表わされる２鎖２親水基含有陽イオン界面活性剤のハロゲンイオンＹを水酸基イオンで置換して得られる下記一般式（５）
【化１３】
2006249059.tif 000006
（式中、Ｒ，ｓ及びｎは前記した意味する）で表わされる２鎖２親水基含有陽イオン界面活性剤、又は下記一般式（６）
【化１４】
2006249059.tif 000007
（式中、Ｒ，Ｒ’，ｓ及びｎは前記した意味を有す）で表わされる２鎖２親水基含有陽イオン界面活性剤と、ｐ−ビニル安息香酸を反応させて得られることを特徴とする、一般式（１）
【化１５】
2006249059.tif 000008
（式中、Ｒ，ｓ、ｎ及びＸは前記した意味を有す）で表わされる２鎖２親水基含有陽イオン界面活性剤、及び一般式（２）
【化１６】
2006249059.tif 000009
（式中、Ｒ，Ｒ’，ｓ、ｎ及びＸは前記した意味を有す）で表わされる２鎖２親水基含有陽イオン界面活性剤の製造方法である。
【発明の効果】
【００１０】  本発明の重合性２鎖２親水基含有陽イオン界面活性剤は、重合性の高いビニル基を含有する他、疎水性である炭化水素鎖と極性基であるアンモニウム基を２つずつ分子内に含有することから高い界面活性を示すものである。従って、このものを乳化重合時の乳化剤として用いた場合、少量の添加量で済み、他の乳化剤と比較して乳化重合時の不純物の影響を減らした反応性重合剤として利用可能である。また本発明の重合性２鎖２親水基含有陽イオン界面活性剤は、反応性重合剤としての応用に限らず、繊維柔軟剤、頭髪処理剤、無機担体の表面処理剤、顔料分散剤としても用いられる。
【発明を実施するための最良の形態】
【００１１】  本発明の式（１）で表される重合性２鎖２親水基含有陽イオン界面活性剤において、ｎのうち好ましい数は、１０〜１４である。まら、Ｒで表される低級アルキル基としては、メチル基、エチル基、プロピル基、直鎖状ブチル基、分岐状ブチル基等、炭素原子数１〜４のアルキル基が挙げられるが、メチル基が好ましい。さらに、Ｘで表される対イオンは、ビニル安息香酸残基である。
本発明の式（２）で表される重合性２鎖２親水基含有陽イオン界面活性剤において、ｎのうち好ましい数は、１０〜１４であり、特に好ましくは、１０〜１２である。まら、Ｒで表される低級アルキル基としては、メチル基、エチル基、プロピル基、直鎖状ブチル基、分岐状ブチル基等、炭素原子数１〜４のアルキル基が挙げられるが、メチル基が好ましい。さらに、Ｘで表される対イオンは、ｐ−ビニル安息香酸残基である。【００１２】  本発明の式（１）で表される重合性２鎖２親水基含有陽イオン界面活性剤は、下式に従い、長鎖アルキルハロゲン化物（２）をジアミン（３）と反応させて４級塩化し、（４）の水溶液を陰イオン交換カラムに通してハロゲンイオンをヒドロキシルイオンに変換して（５）とした後、（５）の水酸基をｐ−ビニル安息香酸残基で置換して得られる。【００１３】
【化１７】
2006249059.tif 000010
【００１４】  上記反応において、化合物（２）と化合物（３）の反応は、これらを、好ましくは、無水エタノール等の溶媒中で、２４〜４８時間程度、溶媒の還流温度で攪拌することにより行われる。この反応に用いられる化合物（５）としては、Ｎ，Ｎ，Ｎ’，Ｎ’−テトラメチルジアミノエタン、Ｎ，Ｎ，Ｎ’，Ｎ’−テトラメチル−１，３−プロパンジアミン、Ｎ，Ｎ，Ｎ’，Ｎ’−テトラメチル−１，４−ブタンジアミン、Ｎ，Ｎ，Ｎ’，Ｎ’−テトラメチル−１，６−ヘキサンジアミン、Ｎ，Ｎ，Ｎ’，Ｎ’−テトラメチル−１，８−オクタンジアミン、Ｎ，Ｎ，Ｎ’，Ｎ’−テトラメチルフェニレンジアミン等が挙げられ、化合物（２）は化合物（３）の１．６〜２．５倍当量モル程度使用される。
（４）から（５）の変換は、あらかじめ１Ｍの水酸化ナトリウム水溶液で十分に水酸基に置換した陰イオン交換樹脂を用いて行う。
（５）から（６）の変換は、ｐ−ビニル安息香酸１．６〜２．５倍当量モル程度が使用される。【００１５】  本発明の式（２）で表される重合性２鎖２親水基含有陽イオン界面活性剤は、下式に従い、表される高級アルコールのハロゲン化物（２）と（メタ）アクリル酸のハロゲン化物（３）を反応させて（メタ）アクリル酸高級アルコールエステルのハロゲン化物（４）とし、次いでジアミン（５）を反応させて４級塩化し、この水溶液を陰イオン交換カラムに通してハロゲンイオンをヒドロキシルイオンに変換した後、この水酸基をｐ−ビニル安息香酸残基で置換して得られる。【００１６】
【化１８】
2006249059.tif 000011
【００１７】
【化１９】
2006249059.tif 000012
【００１８】  化合物（１）と化合物（２）の反応は、好ましくは、ピリジン等の塩基を溶解したテトラヒドロフラン等の溶媒中に、０ないし２５℃程度の温度条件下、１ないし３時間程度かけて化合物（２）を滴下し、その後反応を完結させることにより行われる。この反応においては、化合物（１）１モルに対し、塩基を０．８〜１．２倍モル、化合物（２）を０．８〜１．２倍モル程度使用することが好ましい。
化合物（４）と化合物（５）の反応は、これらを、好ましくは、無水エタノール等の溶媒中で、２４〜４８時間程度、溶媒の還流温度で攪拌することにより行われる。この反応に用いられる化合物（５）としては、Ｎ，Ｎ，Ｎ’，Ｎ’−テトラメチルジアミノエタン、Ｎ，Ｎ，Ｎ’，Ｎ’−テトラメチル−１，３−プロパンジアミン、Ｎ，Ｎ，Ｎ’，Ｎ’−テトラメチル−１，４−ブタンジアミン、Ｎ，Ｎ，Ｎ’，Ｎ’−テトラメチル−１，６−ヘキサンジアミン、Ｎ，Ｎ，Ｎ’，Ｎ’−テトラメチル−１，８−オクタンジアミン、Ｎ，Ｎ，Ｎ’，Ｎ’−テトラメチルフェニレンジアミン等が挙げられ、化合物（４）は化合物（５）の１．６〜２．５倍モル程度使用される。化合物（６）から化合物（７）への変換、化合物（７）から本発明の式（２）で表される重合性２鎖２親水基含有陽イオン界面活性剤への変換は、既述の通りである。【００１９】  より詳しく、本発明の重合性２鎖２親水基含有陽イオン界面活性剤を製造する場合の実施態様を、式（２）で表される重合性２鎖２親水基含有陽イオン界面活性剤の場合で説明すれば次の通りである。【００２０】  すなわち、１−ブロムウンデカノールを、これに対し１．０５倍モルのピリジンが含まれたテトラヒドロフラン（ＴＨＦ）溶媒中に溶解する。次に、この溶媒中に、同じく１．０５倍モルの（メタ）アクリロイルクロリドを滴加しながら攪拌する。滴加後、５時間攪拌し、析出した塩をろ過し、ろ液からＴＨＦと残留のピリジンを減圧下加熱除去して１−ブロムウンデカノール（メタ）アクリレートを得る。必要により、その後、シリカゲルを固定相とし、クロロホルムを移動相とするカラムクロマトグラフィーによって精製することができる。【００２１】  この後、Ｎ，Ｎ，Ｎ’，Ｎ’−テトラメチルジアミノエタンとこれに対して２倍当量の１−ブロムウンデカノール（メタ）アクリレートを無水エタノール中、４８時間加熱還流下で攪拌し、反応を終了させる。更に、減圧下加熱してエタノールを除去し、得られる残渣をアセトン・メタノールの混合溶媒中で再結晶させることにより、式（１）において、ｎが１１、ｓが炭素原子数２のアルキレン基、ＲおよびＲ’がすべてメチル基である化合物を得ることができる。【００２２】  上記の１−ブロムウンデカノールの代わりに、炭素原子数が８から２０の直鎖炭化水素鎖の両末端に、塩素原子、沃素原子、臭素原子などのハロゲン原子と水酸基を持つ高級アルコールを原料に用いることにより、また、Ｎ，Ｎ，Ｎ’，Ｎ’−テトラメチルジアミノエタンに代えて、Ｎ，Ｎ，Ｎ’，Ｎ’−テトラメチル−１，３−プロパンジアミン、Ｎ，Ｎ，Ｎ’，Ｎ’−テトラメチル−１，４−ブタンジアミン、Ｎ，Ｎ，Ｎ’，Ｎ’−テトラメチル−１，６−ヘキサンジアミン、Ｎ，Ｎ，Ｎ’，Ｎ’−テトラメチル−１，８−オクタンジアミン、Ｎ，Ｎ，Ｎ’，Ｎ’−テトラメチルフェニレンジアミン等のジアミンを用いることにより、式（２）でのｎの数や、ｓの種類の異なる化合物を得ることができる。さらに、この化合物の分子中の対イオン（Ｙ）を水酸イオンに変換し、次いでこれに、ｐ−ビニル安息香酸を反応させることにより式（２）で表され、対イオン（Ｘ）としてｐ−ビニル安息香酸アニオンを含有する���発明の重合性２鎖２親水基含有陽イオン界面活性剤を得ることができる。【００２３】  対イオン（Ｘ）の水酸イオンへの変換は、陰イオンとしてハロゲンイオン含む化合物の水溶液を移動相として、陰イオン交換カラムを固定相とするカラムクロマトグラフィーによって行うことができる。その後、凍結乾燥機を用いて水を除去して対イオン（Ｘ）が水酸イオンである化合物を得ることができる。この後、対イオンが水酸イオンである化合物の水溶液と２倍当量のｐ−ビニル安息香酸を含むアセトンを窒素雰囲気下、室温で混合した後、凍結乾燥して式（２）で表される対イオン（Ｘ）にｐ−ビニル安息香酸アニオンを持つ本発明の重合性２鎖２親水基含有陽イオン界面活性剤を得ることができる。【００２４】  式（２）で表される本発明の重合性２鎖２親水基含有陽イオン界面活性剤と同様に、式（１）で表される重合性基を含有する陰イオンを持つ本発明の重合性２鎖２親水基含有陽イオン界面活性剤を得ることができる。かくして得られる本発明の重合性２鎖２親水基含有陽イオン界面活性剤は、スチレン等のビニル系モノマーの乳化重合の際の重合性界面活性剤として使用することができる。
以下に実施例を示し、本発明を詳細に説明するが、本発明はこれら実施例のみに限定されるものではない。
【実施例１】
【００２５】    ブロムドデカン（２５．２１ｇ）、Ｎ，Ｎ，Ｎ’，Ｎ’−テトラメチルジアミノエタン（５．０３ｇ）及び無水エタノール１００ｍｌを還流管付き三つ口フラスコにはかりとり、８０℃で４８時間攪拌する。この後、減圧下溶媒を留去する。その残留物をアセトン・メタノールの混合溶媒を用いて再結晶後、減圧乾燥して得られる化合物を水４０ｍｌに溶解し、陰イオン交換樹脂を充填したカラムに通過させ、得られる溶出液５００ｍｌを凍結乾燥器を用いて乾燥させて得られる残分に、２倍当量のビニル安息香酸を溶解させたアセトン溶液を炭酸ガス雰囲気下で攪拌しながら加える。この溶液を凍結乾燥器を用いて乾燥させる。この残分をシリカゲルカラムクロマトグラフィー（クロロホルム・メタノール＝５：１）の条件で精製して得られた化合物は次の式（７）で表されるものであることがわかった。【００２６】
【化２０】
2006249059.tif 000013
（式中、Ｒはメチル基、ｎは１１の整数、ｓは炭素原子数２のアルキレン鎖を意味し、Ｘはビニル安息香酸アニオンである）【００２７】    実施例２
１−ブロムウンデカノール（０．４０モル、１００ｇ）、ピジリン（０．５１モル、４０ｇ）、パラメトキシフェノール０．５ｇ及びＴＨＦ４００ｍｌを空冷の還流管付き三つ口フラスコにはかりとり、室温および窒素雰囲気下で攪拌しながら、メタアクリロイルクロリド（０．４８モル、５０ｇ）を滴加する。５時間攪拌を続けた後、減圧下溶媒を留去する。その残留物のシリカゲル（Ｃ−２００）を充填したカラムを用い、クロロホルムを移動相としカラムクロマトグラフィーに付し、１−ブロムウンデカノールメタクリレートを単離精製した。収量１１９ｇ、収率９３％、性状は無色液体であった。次に、１−ブロムウンデカノールメタクリレート（０．０３８モル、１３．１ｇ）、Ｎ，Ｎ，Ｎ’，Ｎ’−テトラメチルジアミノエタン（０．０１８モル、２．１ｇ）及びパラメトキシフェノール０．１３ｇ及び無水エタノール１００ｍｌを還流管付き三つ口フラスコにはかりとり、８０℃で４８時間攪拌する。この後、減圧下溶媒を留去する。その残留物をアセトン・メタノールの混合溶媒を用いて再結晶後、減圧乾燥して白色固体を得た。収量１０．８ｇ、収率８０％。得られた化合物のＰＭＲスペクトル及び３−ニトロフェノールをマトリックス成分として用いて測定したＦＡＢ−ＭＳスペクトルから、得られた化合物は、次の式（９）で表されるものであることがわかった。この化合物３ｇを水２０ｍｌに溶解し、陰イオン交換樹脂を充填したカラムに通過させ、得られる溶出液３００ｍｌを凍結乾燥器を用いて乾燥させて得られる化合物から１ｇを水に溶解し、２倍当量のビニル安息香酸を溶解させたアセトン溶液を炭酸ガス雰囲気下で攪拌しながら加える。この溶液を一昼夜冷蔵庫内に保存したとき得られる結晶物をアセトンを用いて再結晶後、減圧乾燥して式（８）で表される化合物を得る。【００２８】
【化２１】
2006249059.tif 000014
（式中、Ｒ及びＲ’はメチル基、ｎは１１の整数、ｓは炭素原子数２のアルキレン鎖を意味し、Ｘはビニル安息香酸アニオンである）【００２９】    実施例３
実施例２において、メタアクリロイルクロリド（０．４８モル）の代わりに、アクリロイルクロリド（０．４８モル）を用いて同様の反応操作を行い、式（９）で表される化合物を得る。【００３０】
【化２２】
2006249059.tif 000015
（式中、Ｒはメチル基、ｎは１１の整数、ｓは炭素原子数２のアルキレン鎖を意味し、Ｘはビニル安息香酸アニオンである）
【産業上の利用可能性】
【００３１】  本発明の重合性界面活性剤は、既存の界面活性剤の持つ機能や特性と大きく異なり、しかも比較的安価な原材料のみを用いて容易に生産できるので、産業上の利用可能性が非常に大きい。すなわち、本発明の（メタ）アクリル酸誘導体は、高い重合性基の他、疎水性である炭化水素鎖と極性基であるアンモニウム基を２つずつ分子内に含有することから高い界面活性を示すものであり、乳化重合時の乳化剤として用いた場合、少量の添加量で済み、他の乳化剤と比較して乳化重合時の不純物の影響が出にくいものである。また、本発明の化合物を乳化剤として重合させた高分子化合物は、撥水性等の表面改質作用を長期間にわたって持続することができ、高分子化合物の構成単位として利用される。例えば、自動車、住宅、ビルなどに用いられる塗料、印刷用インク、テレビ等の家電製品の外枠などにも応用される。さらに、本発明の化合物は、高性能の四級アンモニウム型陽イオン界面活性剤であるので、を減らした反応性重合剤として利用可能である。また、本発明の重合性陽イオン界面活性剤は、それ自体が高性能の四級アンモニウム型陽イオン界面活性剤であるので、繊維柔軟剤、頭髪処理剤、無機担体の表面処理剤、顔料分散剤としても用いられる。
【図面の簡単な説明】
【００３２】
【図１】実施例１で得られた本発明の重合性２鎖２親水基含有陽イオン界面活性剤のＰＭＲスペクトルを示す図である。
【図１】
2006249059.tif 000026